Polarizing plate, method for producing same and liquid crystal display deviceThe objective of the present invention is to provide a polarizing plate which uses an acrylic film and a cellulose ester film as protective films of a polarizer, and which is free from deterioration in adhesion to the polarizer such as waving and separation of a film and display unevenness of a liquid crystal panel even if temperature/humidity conditions in the environment of usage have changed in cases where the polarizing plate is provided in a liquid crystal display device. A polarizing plate of the present invention, in which a polarizer is sandwiched between a film A and a film B, respectively with an active ray-curable adhesive layer interposed therebetween, is characterized in that: the film A is an acrylic film that contains an acrylic resin, has a film thickness within the range of 20-60 [mu]m, and has a dimensional change characteristic within a specific range; and the film B is an cellulose acetate film which has a film thickness within the range of 20-60 [mu]m, contains a cellulose acetate having an average acetyl group substitution degree within the range of 2.0-2.5, and has a dimensional change characteristic within the above-described specific range.A polaroid, is characterized in that, the polarizer clamps via dynamic rays curing type bond layer tunicle a and film b,in this film a to be thickness be scope of 20 ~ 60 μm, meet following formula (1) ~ (4) and acrylic film containing acryl resin,average substitution degree in this film b to be thickness be scope of 20 ~ 60 μm, containing acetyl group is cellulose acetate in the scope of 2.0 ~ 2.5 and meets the cellulose acetate membrane of following formula (1) ~ (4),(1)0.03(％)≤l 1md－l 5md≤0.30(％) (2)0.03(％)≤l 1td－l 5td≤0.30(％) (3)0(％)≤l 5md－l 30md≤0.10(％) (4)0(％)≤l 5td－l 30td≤0.10(％) in above formula, l 1md, l 1td, l 5md, l 5td, l 30md and l 30td represents the size changing rate of the film after 1 minute that utilizes following formula (a) ~ (f) to try to achieve, after 5 minutes and after 30 minutes, for following formula (a) ~ (f), with while the mode parallel with td direction or md direction gathers film a and the film b of rectangle, be positioned over lower 24 hours of the temperature humidity environment of 23 deg c of 55%rh, in the given size of md direction and this film of td direction detection, be set to l respectively 0md and l 0td, this film to be positioned in the constant temperature and humidity cabinet of 80 deg c of 90%rh after 1 hour, under being positioned over the temperature humidity environment of 23 deg c of 55%rh again, the size after md direction and td direction measure 1 minute respectively, the size after 5 minutes and the size after 30 minutes, be set to l respectively 1md ', l 1td ', l 5md ', l 5td ', l 30md ' and l 30td ', substitutes into following formula (a) ~ (f) and obtains described size changing rate, size changing rate after 1 minute(formula is l a) 1md (%)=(l 1md '-l 0md)/l 0md × 100 (formula b) l 1td (%)=(l 1td '-l 0td)/l 0td × 100 size changing rate after 5 minutes(formula c) l 5md (%)=(l 5md '-l 0md)/l 0md × 100 (formula d) l 5td (%)=(l 5td '-l 0td)/l 0td × 100 size changing rate after 30 minutes(formula e) l 30md (%)=(l 30md '-l 0md)/l 0md × 100 (formula f) l 30td (%)=(l 30td '-l 0td)/l 0td × 100.
편광판, 그 제조 방법 및 액정 표시 장치본 발명의 과제는, 편광자의 보호 필름으로서 아크릴 필름과 셀룰로오스에스테르 필름을 사용한 편광판을 액정 표시 장치에 구비했을 때, 사용 환경의 온습도 분위기가 변화해도 액정 패널의 표시 불균일이나, 우는 현상, 막 박리 등의 편광자 밀착성의 열화가 나타나지 않는 편광판을 제공하는 것이다. 본 발명의 편광판은, 편광자가 활성선 경화형 접착제층을 개재해서 필름 A 및 필름 B 사이에 끼움 지지되어 있는 편광판으로서, 당해 필름 A가, 막 두께가 20 내지 60㎛의 범위 내이며, 특정한 범위 내의 치수 변화 특성을 갖는 아크릴 수지를 함유하는 아크릴 필름이며, 당해 필름 B가, 막 두께가 20 내지 60㎛의 범위 내이며, 아세틸기의 평균 치환도가 2.0 내지 2.5의 범위 내인 셀룰로오스아세테이트를 함유하고, 또한 상기 특정한 범위 내의 치수 변화 특성을 마찬가지로 갖는 셀룰로오스아세테이트 필름인 것을 특징으로 하는 편광판.편광자가 활성선 경화형 접착제층을 개재해서 필름 A 및 필름 B 사이에 끼움 지지되어 있는 편광판으로서,당해 필름 A가, 막 두께가 20 내지 60㎛의 범위 내이며, 하기식 (1) 내지 (4)를 만족하는, 아크릴 수지를 함유하는 아크릴 필름이며,당해 필름 B가, 막 두께가 20 내지 60㎛의 범위 내이며, 아세틸기의 평균 치환도가 2.0 내지 2.5의 범위 내인 셀룰로오스아세테이트를 함유하고, 또한 하기식 (1) 내지 (4)를 만족하는 셀룰로오스아세테이트 필름인 것을 특징으로 하는 편광판.(1) 0.03(％)≤L1MD-L5MD≤0.30(％) (2) 0.03(％)≤L1TD-L5TD≤0.30(％) (3) 0(％)≤L5MD-L30MD≤0.10(％) (4) 0(％)≤L5TD-L30TD≤0.10(％) 상기 식에서, L1MD, L1TD, L5MD, L5TD, L30MD 및 L30TD는, 하기식 (a) 내지 (f)에 의해 구해지는 1분 후, 5분 후 및 30분 후의 필름의 치수 변화율을 나타낸다. 하기식 (a) 내지 (f)는, TD 방향 또는 MD 방향으로 한 변이 평행해지도록 필름 A 및 필름 B를 직사각형으로 채취하고, 이것을 23℃·55％ RH의 온습도 환경 하에 24시간 방치한 필름의 규정 치수를 MD 방향 및 TD 방향에서 측정하여, 각각 L0MD 및 L0TD라 한다. 이 필름을 80℃·90％ RH의 항온 항습조에 1시간 방치한 후, 23℃·55％ RH의 온습도 환경 하에 방치하고, 1분 후의 치수, 5분 후의 치수 및 30분 후의 치수를 MD 방향 및 TD 방향에서 각각 측정하여, 각각 L1MD', L1TD', L5MD', L5TD', L30MD', 및 L30TD'라 하고, 하기식 (a) 내지 (f)에 대입해서 상기 치수 변화율을 구한다.1분 후의 치수 변화율(식 a) L1MD(％)=(L1MD'-L0MD)/L0MD×100(식 b) L1TD(％)=(L1TD'-L0TD)/L0TD×1005분 후의 치수 변화율(식 c) L5MD(％)=(L5MD'-L0MD)/L0MD×100(식 d) L5TD(％)=(L5TD'-L0TD)/L0TD×10030분 후의 치수 변화율(식 e) L30MD(％)=(L30MD'-L0MD)/L0MD×100(식 f) L30TD(％)=(L30TD'-L0TD)/L0TD×100